Brevet FR2613371A1 — publié le 19881007

La présente invention concerne des copolymères azotés utilisables notamment comme additifs pour améliorer les propriétés d'écoulement à basse température des distillats moyens d'hydrocarbures. Elle concerne également les compositions de distillats moyens d'hydrocarbures (fueloils et gazoles) contenant de tels copolymères. Les distillats de pétrole concernés par l'invention consistent en des distillats moyens (fuel-oils et gazoles) dont l'intervalle de distillation (norme ASTM D86-87) se situe entre 150 et 450 C. Les gazoles considérés plus particulièrement ont un intervalle de distillation allant d'une température initiale d'environ 160 C à environ 190 C à une température finale d'environ 360 C à environ 430 C. Il existe sur le marché un grand nombre de produits préconisés pour amliDrer en particulier -le point d'écoulement des coupes pétrolières riches en paraffines, tels que par exemple: - les polymères-à base d'oléfines à longue chaine, - les copolymères éthylène-acétate de vinyle, - les N-acylaminoéthylesters de polymères contenant-des acides, ou encore: des composés halocarbonés. Par ailleurs, le document US-A-4359325 décrit des terpolymères de masse moléculaire moyenne 500 à 250 000 formés de 10 à 94 % en moles d'unités dérivant d'esters acryliques ouméthacryliques, de 3 à 65 % en moles d'unités dérivant de composés dicarboxyliques (anhydride, diabcide, amide, ester ou imide N-substitué) et 3 à 40 % en moles d'unités dérivant de diisobutylène. Les unités dicarboxyliques peuvent avoir été modifiées plus particulièrement par condensation de composés tels que la diméthylaminopropylamine, la triéthylènetétramine, la tétraéthylènepentamine, l'amino-2 pyridine, la N, N-diéthylétha- nolamine, la diéthanolamine, la cyano-l guanidine, le triméthylolpropane, le glycérol et le pentaryvthri-zoi. Ces 2613 3 7 1 terpolymères, additionnés à diverses huiles hydrocarbonées, par exemple à raison de 0,005 à 2 % en poids, en améliorent le point d'écoulement. La demande de brevet EP-A-100248 décrit des additifs utilisables notamment pour abaisser le point de trouble des distillats moyens d'hydrocarbures, définis comme des produits polymériques de masse moléculaire moyenne en nombre d'environ 1 000 à 10 000 résultant de la condensation d'un ou pluseurs composés à fonction amine primaire sur un copolymère comprenant - (A) des motifs provenant d'au moins une alpha oléfine linéaire, - (B) des motifs dérivant d'au moins un composé alpha,bêta- dicaroxyniqy/e insaturh Sous forme de dinacide, diester d'alkyle :iger ou d'ahydride; et - (C) des motifs provenant d'au moins un ester d'alkyle d'acide monocarboxylique insaturé. Les additifs décrits dans cette demande de brevet ont également un effet modéré d'abaissement du point découlement des distillats moyens. La demande de brevet FR-A-2528667 décrit des additifs utilisables pour modifier les propriétés des distillats moyens, et en particulier pour abaisser le point de trouble desdits distillats et en abaisser très légèrement le point d'écoulement. Ces additifs sont décrits comme les produits de condensation d'au moins un composé renfermant une fonction amine primaire, en particulier des monoamines aliphatiques primaires et linéaires de 12 à 24 atomes de carbone, des polyamines comportant un radical alkyle linéaire de 12 à 24 atomes de carbone dans leur molécule, des éther-amines dont le groupe éther comporte un radical alkyle linéaire de 12 à 24 atomes ou un alphaoméga amino-alcool primaire de 10 à 18 atomes de carbone, sur un copolymère comprenant: - (A) des motifs provenant d'au moins un ester d'alkyle d'acide monocarboxylique insaturé et/ou au moins un ester de vinyle d'acide monocarboxylique saturé; - (B) des motifs provenant du diisobutylène; - (C) des motifs provenant d'au moins un composé alpha, bêta-dicarboxylique insaturé sous forme de diacide, de diester d'alkyle léger ou d'anhydride. La demande de brevet EP-A-112195 décrit des additifs pour distillats moyens dont l'action essentielle est le ne laisser apparaître les premiers cristaux de paraffines qu'à une température plus basse que celle à laquelle ces cristaux apparaîtraient en l'absence de tels additifs. Ces additifs ont également une faible influence sur le point d'écoulement des distillats moyens. Ils sont décrits comme des 215 -roduits de Masse moléculaire moyenne en nombre de 1 DD0 à 10 000 résultant de la réaction d'un composé à fonction amine primaire sur un copolymère renfermant de 20 à 40 % en moles de motifs (A) provenant d'au moins une alpha oléfine linéaire; de 30 à 70 % en moles de motifs (B) provenant d'au moins Un composé alpha, bêta-dicarboxylique insaturé sous forme de diacide, de diester d'alkyle léger ou d'anhydride; de 5 à 30 %' en moles de motifs (C) provenant d'au moins un ester d'alkyle d'acide monocarboxylique insaturé; et de 5 à 15 %o en moles de motifs (D) provenant du styrène et/ou d'au moins un de ses dérivés alkylés, halogénés ou méthoxylés. On a maintenant découvert que certains composés chimiques, dont une définition est donnée ci-après, ont, lorsqu'ils sont ajoutés aux distillats moyens, une action très importante sur la température d'écoulement de ceux-ci. Cette classe de composés chimiques présente également un effet sur d'autres propriétés des distillats moyens (fueloils et gazoles): en particulier, ils ont la propriété de ne laisser apparaître les premiers cristaux de paraffines qu'à une température plus basse que celle à laquelle ces cristaux apparaltraient.en l'absence de tels additifs. Lorsque les cristaux de paraffines, dont la formation est provoquée par le refroidissement, sont apparus, leur tendance naturelle est de se rassembler par gravité dans la partie basse. Ce phénomène, généralement connu sous le terme de sédimentation, provoque le bouchage des canalisations et des filtres et est préjudiciable à la bonne utilisation 'des distillats moyens et notamment des gazoles. Les composés chimiques préconisés dans l'invention peuvent diminuer notablement la vitesse de sédimentation des paraffines formées par refroidissement des gazoles et autres distillats moyens. Enfin, les' produits préconisés pour leurs propriétés mentionnées cidessus confèrent en outre aux gazoles et distillats moyens auxquels ils sont ajoutés, des propriétés anti-corrosion sur les surfaces métalliques. Les propriétés de ces produits, et en particulier leur action sur le point d'écoulement, présentent un intérêt important pour les raffineurs; en effet, l'incorporation de ces additifs aux distillats moyens, doit pouvoir permettre, sans modification du schéma de distillation, de respecter les spécifications qui évoluent actuellement-dans le sens d'une plus grande sévérité. D'une manière générale, les additifs de l'invention peuvent être définis comme des produits polymériques de masse moléculaire moyenne en nombre d'environ 400 à 50 000, comprenant: - de 5 à 60 % en moles de motifs (A) dérivant d'alpha oléfines et répondant à la formule générale: R2 R -( -CH -- C --- R - de 10 à 70 % en moles de motifs (B) dérivant de composés dicarboxyliques insaturés et répondant à l'une des formules générales: R3 R3 1 --- C- -CH --( C--CH- ou q-C- CH- ou o=x / I I | O I CHR3 O-C C=OO=C C=O X / G L ' R5 R6 R5 R6 ou -(--C---CH2-- ou R R ou R R o=c -+ c-- c -t- - c-- / Z/CH-R G LCIo CH C=O C\2 C=O C X C-G L - de 10 à 60 % en moles de motifs (C) dérivant d'esters insaturés de diols-l,2 répondant à la formule générale: R7 ]t-CHi- RIO tR r-0-OCH -CDR -s)q c-oc --o R 0 Rg -( CHz- C - COY dans lesquelles R représente un atome d'hydrogène ou un groupe alkyle inférieur de 1 à 4 atomes de carbone (méthyle, éthyle, propyles ou butyles); R représente un atome d'hydrogène ou un R3 groupe alkyle de 1 à 30 atomes de carbone; R représente un atome d'hydrogène ou un groupe alkyle inférieur de 1 à 4 atomes de carbone; G et L, identiques ou différents, représentent chacun un 1 4 1 4 groupe -OH, -OR ou -NHR, o R est défini comme précédemment et R représente un radical organique monovalent dérivant d'un composé renfermant une fonction amine primaire répondant à l'une des formules générales: R-Z CHF Nr H ou HO-R --IH2 Z 2"j 2613 3 7 1 o R représente un radical aliphatique monovalent de 1 à 30 atomes de carbone, Z est choisi parmi l'atome d'oxygène -O- et les groupes -NR15 dans lesquels R15 représente un atome d'hydrogène ou un radical aliphatique monovalent de 1 à 30 atomes de carbone, n est un nombre entier de 2 à 4, m est zéro lorsque Z est -NH- ou un nombre entier de 1 à 4 dans tous les cas, R14 représente un radical aliphatique divalent de 2 à 30 atomes de carbone; X représente un 4 4 atome d'oxygène -O- ou un groupe =N-R, o R est défini comme 6 précédemment; R et R, identiques ou différents, représentent chacun un atome d'hydrcène ou un groupe alkyle inférieur de 1 à 4 atomes de carbone, au moins l'un d'entre eux représentant un atome 7 10 d'hydrogène; R et R, identiques ou différents, représentent chacun un atome d'hydrogène ou un groupe alkyle inférieur de 1 à 4 R8 atomes de carbone; R représente un radical aliphatique divalent de -1 BD atomes de carbone; q est égal à zéro ou à 1; R représente un radical aliphatique monovalent de 2 à 30 atomes de carbone; R11 représente un atome d'hydrogène, un gourpe alkyle inférieur de i à 4 atomes de carbone ou un radical acyle inférieur de 1 à 4 atomes de carbone (formyle, acétyle, propionyle, butyryle ou isobutyryle); R2 représente un atome d'hydrogène ou un radical inférieur de 1 à 4 atomes de carbone; et Y est choisi parmi les groupes -OH, -OR13 et 4 4 -NHR, dans lesquels R a la définition donnée ci-avant et R13 représente un radical alkyle de 1 à 30 atomes de carbone; l'un au moins des motifs (A), (B), (C) et/ou (D) dudit copolymère comportant au moins 12 atomes de carbone, et de préférence au moins 16 atomes de carbone dans sa formule, et au moins lO % des motifs dudit copolymère étant des motifs (B) de type imide, de formules générales ci-avant dans lesquelles X représente le groupe =N-R. Les copolymères de la présente invention sont des copolymères statistiques, c'est-à-dire que la répartition des motifs monomériques le long de la chaine est aléatoire. Parmi les copolymères de la présente invention, définis de manière générale ci-avant, on utilise de préférence ceux qui sont constitués des motifs (A), (B), (C)"et éventuellement (D) définis de façon plus précise ci-après. 5. Les motifs (A) dérivant d'alpha oléfines présents dans le copolymère sont habituellement ceux représentés par la formule ci-avant, dans laquelle R1 représente un atome d'hydrogène ou un groupe méthyle et R représente un atome d'hydrogène ou un groupe alkyle de 1 à 28 atomes de carbone; bien que certaines alpha oléfines ramifiées soient utilisablez, on utilise avantageusement des alpha oléfines sensiblement linéaires, c'est-à-dire ne comportant que peu de ramifications et on préfère utiliser des alpha oléfines linéaires ayant de 2 à 30 atomes de carbone et plus particulièrement celles ayant de 12 à 28 atomes de carbone: R représente dans -la formule ni--vant an atome d'bydrlDgène et R représente un atome d'hydrogène ou un groupe alkyle linéaire de 1 à 28 atomes de carbone et de préférence R représente un groupe alkyle linéaire de 10 à 26 de carbone. On utilise avantageusement des mélanges d'alpha oléfines linéaires de 14 à Pl atomes de carbone, de 18 à 24 atomes de carbone ou de 22 à 30 atomes de carbone. Comme composés spécifiques, on peut citer: l'éthylène, le propylène, les butènes, l'hexène-l, l'heptène-l, l'octène-l, le diisobutylène, le décènel, l'undécène-l, le dodécène-l, le tridécène-1, le tétradécène-l, le pentadécène-l, l'hexadécène-l, l'heptadécène-l, l'octadécène-l, le nonadécène-l, l'eicosène-l, 1'heneicosène-l, le docosène-l, le tricosènel, le tétracosène-l, le pentacosène-l, l'hexacosène-l, l'heptacosène-l, l'octacosène-l, le nonacosène-l et le triacontène-l. Les motifs (B) dérivant de composés dicarboxyliques insaturés, sous forme de diacides, de diamides, de diesters d'alkyle inférieur, d'imides ou d'anhydrides, présents dans le copolym&re, sont usuellement ceux représentés par les formules ci-avant dans lesquelles R représente un atome d'hydrogène ou un groupe méthyle, et R et R représentant un atome d'hydrogène. Les motifs (B) dérivent de préférence d'un anhydride ou d'un imide, en particulier de l'anhydride maléique, de l'anhydride citraconique (méthylmaléique), de l'anhydride itaconique (méthylène maléique), de l'anhydride glutaconique et des imides N-substitués correspondant à ces anhydrides. De préférence, les motifs (B) dérivent de l'anhydride maléique et des maléimides N-substitués. Dans les formules ci-avant, lorsque X représente le groupe =N-R, les composés à fonction amine primaire dont dérive ce groupe peuvent être choisis parmi les familles de composés ci-après. 1 - Les amines primaires de formule R-NH (dans ce cas, dans la formule ciavant, Z représente le groupement -NH- et la valeur de m est zéro); de préférence le rdical R est un radical liphatique monovalent saturé; très avantageusement le radical R est linéaire et renferme de 10 à 24 atomes de carbone. R-NH2 représente alors une mono-alkylamine primaire et linéaire. Comme exemples spécifiques de ces amines, on peut citer: la méthylamine, l'éthylamine, la propylamine, la butylamine, la pentyl- amine, l'hexylamine, la nonylamine, la décylamine, la dodécylamine, la tétradécylamine, l'hexadécylamine, l'octadécylamine, l'eicosyl- amine et la docosylamine. 2 - Les polyamines de formule R-NH CH--- NH-H (dans ce cas, dans la formule ci-avant, Z représente le groupement -NH-; m peut avoir une valeur de 1 à 4 et n une valeur de 2 à 4, de préférence 3); de préférence le radical R est saturé; très avantageusement le radical R est linéaire et renferme de 8 à 24 atomes de carbone. Comme composés spécifiques, on peut citer les N-alkyldiamino-l,3 propane dans lesquels le groupe alkyle linéaire comporte de 1 à 24 atomes de carbone et de préférence de 7 à 24 atomes de carbone, par exemple le Ndodécyldiamino-l,3 propane, le N-tétradécyldiamino-!,3 propane, le N-hexadécyldiamino-l,3 propane, le N-octadécyldia- mino-l,3 propane, le N-eicosyldiamino-l,3 propane et le N-docosyldia- mino-l,3 propane; on peut également citer les N-alkyldipropylène triamines dans lesquelles le groupe alkyle linéaire comporte de 1 à 24 atomes de carbone et par exemple parmi les composés dont le groupe alkyle comporte de 12 à 24 atomes de carbone, la N-hexadé- cyldipropylène triamine, la N-octadécyldipropylène triamine, la N-éicosyldipropylène triamine et la N-docosyldipropylène triamine. 3 - Les polyamines répondant à la formule: R m 1 1_5 eprésente --R -) su R._ ésente nn radical slkyle de 1 i 30 atomes de carbone et de préférence de 8 à 24 atomes de carbone et R15 représente un radical alkyle de 1 à 30 atomes de carbone et de préférence de 1 à 24 atomes de carbone, R et R5 renfermant à eux deux de préférence de 9 à 32 atomes de carbone; n a une valeur de 2 à 4 et m une valeur de 1 à 4; R et R15 sont de préférence linéaires. Comme composés spécifiques, on peut citer le N, N-diéthyl diamino-l,2 éthane, le N, N-diisopropyl diamino-l,2 éthane, le N, N-dibutyl diamino-l,2 éthane, le N,N-diéthyl diamino-l,4 butane, le N,N-dimé- thyldiamino-1,3 propane, le N,N-diéthyl diamino-1,3 propane, le N,Ndioctyl diarino-1;,3 propane, le N,N-didécyl diamino-l,3 propane, le N,Ndidodécyl diamino-l,3 propane, le N,N-ditétradécyl diamino-l,3 propane, le N,N-dihexadécyl diamino-l,3 propane, le N,N-dioctadécyl diamino-1,3 propane, la N,N-didodécyldipropylène triamine, la N,Nditétradécyldipropylène triamine, la N,N-dihexadécyldipropylène triamine, la N,N-dioctadécyldipropylène triamine, le N-méthyl, N-butyl diamino-l,2 éthane, le N-méthyl N-octyl diamino-l,2 éthane, le N-éthyl,N-octyl diamino-l,2 éthane, le N-méthyl, N-décyl dia.-.ino-1,2 éthane, le Nméthyl N-dodêcyl diamino 1,3 propane, le --.èéthyl, N-hexadécyl diamino-1, 3 propane et le N-éthyl N-octadécyl diamino-l,3 propane. 26133 1 4 - Les éther-amines répondant à la formule R - (CH2 NH H (qui correspond à la formule générale ci-avant o Z représente un atome d'oxygène); le radical R est de préférence un radical aliphatique monovalent saturé de 1 à 30 atomes de carbone et de préférence de 8 à 24 atomes de carbone; R est de préférence linéaire; n est un nombre entier de 2 à 4, préférentiellement 2 ou 3 et m est un nombre entier de 1 à 4, préférentiellement 1 ou 2. Parmi les alkyléther-amines, on peut citer comme composés spécifiques: la méthoxy-2 éthylamine, la méthoxy-3 propylamine, la m&thoxy-4 butylamine,. -étbmxy-3 rDpy.lagmine,.1 nctyLoxy-3 zpropyltmine, la décy1uxy-3 -Inpy1amine, l'texad ryloxy-3 -prpylamine, l'éicosyloxy-3 propylamine, la docosyloxy-3 propylamine, le N-(octyloxy-3 propyl) diamino-l,3 propane, le N-(décyloxy-3 propyl) diamnino-1,3 propane, la (triméthyl-2,4,6 décyl) oxy-3 propylamine et le N- (triméthyl-2,4,6 décyl) oxy-3 propyl diamino-l,3 propane. - Les amino-alcools répondant à la formule générale ci-avant dans laquelle R représente un radical aliphatique, de préférence saturé, divalent, de préférence linéaire, renfermant de 2 à 30 atomes de carbone et de préférence de 8 à 24 atomes de carbone. On utilise de préférence des amino-alcools comportant une fonction alcool primaire et de préférence des alpha-oméga amino-alcools. Comme exemples spécifiques, on peut citer: la monoéthanolamine, l'amino-l propanol-3, l'amino-l butanol-4, l'amino-1 pentanol-5, l'amino-l hexanol6, l'amino-l heptanol-7, l'amino-l octanol-8, l'amino-l décanol-10, l'amino-l undécanol-11, l'amino-l tridécanol-13, l'amino-l tétradécanol14, l'amino-l hexadécanol-16, l'amino-2 méthyl-2 propanol-l, l'amino-2 butanol-l et l'amino-2 pentanol-1. Il doit être entendu qu'il est possible que les motifs (B), dans lesquels X représente le groupe =N-R, dérivent d'un seul des composés à fonction amine primaire décrit ci-avant ou de plusieurs de ces composés. Comme exemples spécifiques de mélange de composés à fonction amine primaire, on peut citer: les coupes d'amines grasses primaires dont les chaînes alkyles comportent, en proportions molaires approximatives données dans le tableau ci-après, des chaines en C8, C o C12, C14,' C16, C18, C20, et C. 22' I chaines alkyles I I I I l l | Coupe \ 8Il Cl |D I C1.2] C14 I C1 6 I C18C20 cP2 -.15 i | J... t. i....... | i I____ _ I I| A I 0 f0 | 0 i %1 28% 717% f 0 0 t I I 1_. _I I_ I 1 I I B.| 0 0 0 | 1%| 5% 42% 1 12% f 40%| -t I.I I I II I II l C] 3% 6%J 56%] 18% 10% Xf 7 l 0 1 0 1 i I Les motifs (C) dérivant d'esters insaturés de diol-l,2, présents dans les copolymères, sont usuellement ceux représentés par la formule 7. ci-avant dans laquelle R représente un atome d'hydrogène ou un groupe mty le; 10 R 8 méthyle; R 1 représente un atome d'hydrogène; R représente un radical aliphatique divalent saturé, de préférence linéaire, ayant de 1 à 30 atomes de carbone et de préférence de 6 à 24 atomes de carbone et plus particulièrement de 6 à 21 atomes de carbone; q est égal à o zéro ou à 1; R9 représente un radical aliphatique monovalent saturé, de préférence linéaire, ayant de 2 à 30 atomes de carbone, de préférence de 6 à 28 atomes de carbone et plus particulièrement de 10 il à 26 atomes de carbone; R représente un atome d'hydrcúène ou un radical acyle inférieur dérivé d'un acide monocarboxylique ali'phaticue 2 6 1 3 3 7 1 saturé, de préférence linéaire, ayant de 1 à 4 atomes de carbone; R représente de préférence un atome d'hydrogène ou un groupe acétyle, les esters préférées étant ceux répondant à l'une au moins des formules générales: CH = C - COO - CH -CH - O-C-CH et 2 C 2 19 ii R R O CH = CH -4CH- -- COO CH - CH - O-C-CH 2 2 x 2 u9 i R O dans ces formules, R et R ont la signification donnée ci-avant et x est un nombre entier de 6 à 21. _ Les motifs (C) sont de préférence obtenus à partir d'acides monocarboxyltques insaturés ou de dérivés de tels acides que l'on fait réagir sur au moins un époxyde terminal; le produit résultant étant ensuite éventuellement mis en réaction de manière à transformer en totalité ou en partie le groupe hydroxy en groupe alcoxy ou en groupe acyle, par des méthodes bien connues de l'homme du métier. Les acides monocarboxyliques insaturés que l'on emploie ont la formule générale suivante: R7 CH = C--{R8--C - OH 2 q11 O dans laquelle R, R et q ont la définition donnée ci-avant. Comme composés spécifiques, on peut citer: l'acide acrylique, l'acide 3O méthacrylique, l'acide nonène-8 carboxylique-l (ou caproléique), l'acide décène-9 carboxylique-l, l'acide pentène-4 carboxylique-1, l'acide hexène5 carboxylique-1, l'acide butène-3 carboxylique-1, l'acide octène-7 carboxylique-1, l'acide undécène-O10 carboxylique-l et l'acide dodécène-l1 carboxylique-1. Les époxydes terminaux que l'on emploie ont la formule générale suivante: R9 CH2 - C 2X / 'R 10 0 R dans laquelle R et RI ont la définition donnée ci-avant. Comme composés spécifiques, on peut citer: l'époxy-l1,2-butane, l'époxy-l1,2-pentane, l'époxy-1,2-hexane, l'époxy- 1,2-heptane, l' époxy-l,2-octane, l' époxy-l,2-nonane, l'époxy-l,2-da- cane, l'époxy-l,2- undécane, l'époxy-l,2-dodécane, l'époxy-1,2-tétra- _.cane l',poxy-l.2--pentadécane, l'époxy-l,2-hexadécane, l'époxy--l,2- ieptadécane, t'l pDxy-12-ctdcane, 1' époxy--1,2-nonadécane, t'é- poxy-1,2-eicosane, l'époxy-l1,2-docosane, l'époxy-1,2-tétracosane, l'é- poxy-1,2-hexacosane et les polybutènes époxydés de masse moléculaire moyenne (=n) comprise entre environ 350 et environ 600. A titre d'exemples de composés utilisables pour transformer le groupe hydroxyle secondaire formé lors de la réaction entre l'acide monocarboxylique insaturé et l'époxyde terminal, on peut citer: le diméthylsulfate, le diéthylsulfate, et les anhydrides d'acides monocarboxyliques inférieurs tels que par exemple l'anhydride acétique et l'anhydride propionique. Les motifs (D) dérivant de composés acryliques, présents dans le copolymère, sont habituellement ceux représentés par la formule ci-avant dans laquelle R12 représente un atome d'hydrogène ou un groupe méthyle et Y est un groupe-OH,-NHR ou de préférence-OR13 o R13 représente un radical alkyle, de préférence linéaire, ayant de 1 à atomes de carbone et de préférence de 4 à 24 atomes de carbone et 4_ plus particulièrement de 12 à 22 atomes de carbone et R rezreser.te ur. groupe alkyle, de préférence linéaire, de 1 à 30 atomes de carbone, de préférence de 4 à 24 atomes de carbone et plus particuli_èrement de 10 à 24 atomes de carbone. Comme composés spécifiques, on peut citer: les acrylates et méthacrylates de méthyle, de propyle, de butyle, d'éthylhexyle, de décyle, de dodécyle, d'hexadécyle, d'octadécyle, d'eicosyle et de docosyle. On peut encore citer les acrylates et les méthacrylates de coupes industrielles d'alcools renfermant en moyenne 12 atomes de carbone (acrylate et méthacrylate de lauryle) ou 18 atomes de carbone (acrylate et méthacrylate de stéaryle), ainsi que des coupes d'alcools plus lourds, riches en alcools ayant 20 à 24 atomes de carbone. Parmi les copolymères définis ci-avant, on considère plus particulièrement ceux dont la masse moléculaire moyene est d'enrivon 1 000 à 15 000. Les proportions respectives des motifs (A), (B), (C) et (D) qui composent le copolymère sont de préférence de 15 à 55 % en moles de motifs (A), de 10 à 60 % en moles de motifs (B), de 15 à 50 % en moles de motifs (C) et un pourcentage de motifs (D) inférieur ou égal à celui des motifs (C). De préférence, au moins 15 % des motifs dudit copolymère sont des motifs (B) de formules générales ci-avant dans lesquelles X représente le groupe =N-R. On préfère généralement qu'au moins 80 % des motifs (B) présents dans le copolymère soient des motifs (B) de formules générales ci-avant dans lesquelles X représente le groupe =N-R. Parmi les copolymères de l'invention, deux groupes sont particulièrement préférés: ceux qui ne comprennent pas de motifs (D) et contiennent uniquement des motifs (A), (B) et (C), la somme du pourcentage en moles de ces motifs étant alors égale à 100 %, et ceux qui comprennent une proportion non nulle de motifs (D) la somme des motifs (A), (B), (C) et (D) étant alors égale à 100 % et parmi ce dernier groupe on préfère ceux dont la proportion des motifs (D) est sensiblement égale à celle des motifs (C). La préparation des additifs de la présente invention est en général effectuée en plusieurs étapes successives. Les schémas de préparation ci-après sont donnés à titre d'exemples non limitatifs. 2613 3 7 1 Premier schéma La préparation comprend les étapes suivantes: a) On effectue la réaction d'au moins un acide insaturé sur au moins un monoépoxyde terminal pour former un ester-alcool de l'acide insaturé. Cette réaction est effectuée dans des conditions classiques, bien connues de l'homme du métier, par exemple par chauffage des réactifs, éventuellement en présence d'un solvant tel que par exemple un solvant hydrocarboné tel que le cyclohexane, le benzène, l'isooctane, le dodécane, le toluène, le xylène ou le diisopropylbenzène ou des coupes hydrcarbonées à point d'ébullition relativement élevé, telles qu'un kérosène ou un gazole; la température de réaction est habituellement de 60 à 200 C et par exemple d'environ 160 C; on emploie habituellement un catalyseur par exemnple une base ce Leewis; à titre d 'exemples de catalyseur, on peut -15 -t. r 1er - amines -erian-ep, an particulier la triéthylamine, la N. N diméthylbenzylamine, 'etc... La durée de la réaction est variable suivant les autres conditions opératoires et les produits mis en jeu; la réaction peut être suivie par exemple par mesure de l'indice d'acide; une durée d'environ 3 heures est habituellement suffisante; b) le produit -obtenu dans l'étape (a) est ensuite éventuellement mis en réaction, pour transformer au moins en partie les groupes hydroxyles en groupes alcoxy ou en groupes acyles. Les techniques permettant cette transformation sont bien connues de l'homme du métier. Par exemple, l'estérification des groupes hydroxyles peut être effectuée à l'aide d'anhydrides d'acides, par exemple l'anhydride acétique. On emploie généralement un excès d'anhydride par rapport à la quantité d'ester-alcool que l'on veut transformer; un rapport molaire anhydride/ester-alcool de 1,1:1 à 3:1 et par exemple environ 2:1 peut être utilisé. La température de réaction est usuellement d'environ 60 à 180 C et par exemple d'environ 130 C; la réaction peut être effectuée en absence ou en présence d'un solvant tel que par exemple l'un des solvants utilisés dansl'étape (a) ci-avant; 2 6 1 3 3 7 1 c) on prépare le copolymère selon les méthodes classiques de copolymérisation par voie radicalaire, par exemple en présence d'un amorceur de type azobisisobutyronitrile ou peroxyde, en solution dans un solvant hydrocarboné tel que par exemple l'un des solvants utilisés dans l'étape (a) ci-avant ou encore un solvant oxygéné tel que par exemple le tétrahydrofuranne ou le dioxanne; la quantité de solvant utilisée sera habituellement telle que la concentration pondérale en matière sèche se situe entre 25 et environ 70 % et par exemple au voisinage de 60 %; la réaction de copolymérisation, en présence de l'amorceur radicalaire eseffectuée à une température d'environ 70 à 210 C et de préférence d'environ 90 à 170 C, par exemple à environ C; la durée de la réaction est variable selon les autres conditions opératoires, elle peut aller par exemple de 2 à 18 heures. On obtient une solution de copolymères sous la forme d'un liquide visqueux de cnleur janie clair. -i -Dans cette -étape de rDpolymArisation, on utilise au moins trois monomères: au moins une alpha oléfine, au moins un composé dicarboxylique insaturé et de préférence au moins un anhydride d'acide dicarboxylique tel que défini ci-avant par les formules décrivant les motifs (B) dans lesquelles X représente un atome d'oxygène, au moins un composé générateur de motifs (C) décrits ci-avant et éventuellement au moins un composé générateur de motifs (D) décrits ci- avant; d) on effectue enfin dans cette étape la condensation d'au moins un composé à fonction amine primaire sur le copolymère formé dans l'étape (c), selon toutes méthodes usuelles. A la solution de copolymère obtenue comme décrit précédemment (étape (c)), on ajoute en général le composé à fonction amine primaire tel que décrit ci-avant en une proportion molaire correspondant sensiblement à la proportion de composés dicarboxyliques mis en jeu dans la préparation du copolymère. Cette proportion peut être par exemple d'environ 0,9 à 1,1 mole de composé à fonction amine primaire par mole de composé dicarboxylique. 2613 3 71 La réaction est réalisée par chauffage du mélange à une température d'environ 70 à 200 C, de préférence d'environ 90 à 180 C et par exemple à environ 150 C; la durée de réaction est généralement d'environ 1 à 24 heures, une durée de l'ordre de 4 heures étant habituellement suffisante. La réaction des composés à fonction amine primaire sur au moins une partie des motifs (B) (motifs anhydride) du copolymère obtenu à l'étape (c) donne naissance à des groupements imides (succinimides); cette réaction étant accompagnée de la formation d'eau (ou d'alcools selon la nature des motifs dicarboxyliques (B)), on peut, si on le désire, évacuer cette eau (ou cet alcool) hors du mélange réactionnel, soit par entraînement avec un gaz inerte comme par exemple l'azote, soit par distillation azéotropique avec le solvant choisi. Deuxième schéma La préparation comprend les étapes suivantes: a) on effectue la réaction entre au moins un composé dicarboxylique et au moins un composé à fonction amine primaire dans les conditions bien connues de l'homme du métier pour former des composés de type imide N-substitué; b) on effectue la copolymérisation d'au moins une alpha oléfine, d'au moins un acide insaturé tel que défini ci avant, d'au moins un composé à fonction imide N-substitué tel qu'obtenu à l'étape (a), et éventuellement au moins un composé générateur de motifs (D) décrits ci-avant, par voie radicalaire dans des conditions classiques et bien connues de l'homme du métier; c) on effectue la condensation du copolymère obtenu à l'étape (b) avec au moins un monoépoxyde terminal dans les conditions classiques de formation d'ester à partir d'époxyde et d'acides carboxyliques; la quantité molaire d'époxyde terminal employée est généralement d'environ 1 mole à environ 3 moles et de préférence d'enviror. 1,1 mole à environ 2 moles par mole d'acide insaturé mis en jeu dans l'étape (b) de copolymérisation. d) si on le désire, le produit résultant de l'étape (c) et comportant des groupes hydroxyles peut être mis en réaction de manière classique avec des réactifs permettant de transformer les groupes hydroxyles au moins en partie en groupes alcoxy ou acyles. On peut par exemple mettre le produit de l'étape (c) en réaction avec l'anhydride acétique de manière à transformer au moins en partie les groupes hydroxyles en groupes acétyles. Troisième schéma La préparation comprend 1 s étapes suivantes: a) on effectue la réaction entre au moins un composé dicarboxylique et au moins un composé à fonction amine primaire dans les conditions bien connues de l'homme du métier permettant de former des composés de type imide Nsubstitué; b) on effectue la réaction d'au moins un acide insaturé sur au moins un monoépoxyde terminal de manière à former, comme dans le premier schéma ci-avant à l'étape (a), un ester alcool de l'acide insaturé; c) le produit de l'étape (b) ci-avant est éventuellement mis en réaction avec un réactif permettant de transformer les groupes hydroxyles au moins en partie en groupes alcoxy ou en groupes acyles, par exemple comme décrit pour l'étape (b) selon le premier schéma ci-avant; d) on effectue la copolymérisation d'au moins une alpha oléfine, d'au moins un imide Nsubstitué obtenue à l'étape (a) du présent schéma, d'au moins un composé générateur de motifs (C) obtenu à l'étape (b) ou à l'étape (c) du présent schéma et éventuellement d'au moins un composé générateur de motifs (D) décrits ci-avant; ladite copolymérisation est effectuée de façon classique par voie radicalaire. Quatrième schéma Ce schéma s'applique essentiellement dans le cas de la préparation de copolymères comprenant des motifs (C) dérivant d'esters de l'acide acrylique de diols-l,2. La préparation comprend les étapes suivantes: a) on effectue la copolymérisation, dans des conditions classiques, par voie radicalaire, d'au moins une alpha oléfine, d'au moins un composé dicarboxylique insaturé (de préférence au moins un anhydride d'acide dicarboxylique tel que défini ci-avant par les formules décrivant les motifs (B) dans lesqu&'les X représente un atome d'oxygène), de l'acide acrylique et éventuellement au moins un composé générateur de motifs (D) décrits ciavant; b) le copolymère obtenu à l'étape (a) est mis en réaction avec au 15 morns un =Dpsi -à fcnr i= mmine -primaire -de manière à tranmsfrmer au moins en partie les motifs (B) (motifs anhydrides) en motifs (B) de type imide N-substitué; c) on met en réaction le produit obtenu à l'étape (b) ci-avant avec au moins un monoépoxyde de manière à transformer au moins en majeure partie et de préférence en totalité les motifs provenant de l'acide acrylique en motifs (C) de structure, ester-alcool, définie ciavant; d) si on le désire, le produit résultant de l'étape (c) et comportant des groupes hydroxyles libres peut être mis en réaction de manière classique avec des réactifs permettant de transformer au moins en partie les groupes hydroxyles en groupes alcoxy ou acyles. Les additifs sont obtenus en solution dans le solvant choisi et peuvent être utilisés sous cette forme directement dans les distillats moyens de pétrole (notamment dans les gazoles) dont on souhaite améliorer le point d'écoulement. 2 6 1 3 3 7 1 On observe une nette amélioration du point d'écoulement des distillats moyens traités par ces "additifs, lorsqu'ils sont ajoutés à des concentrations allant par exemple de 0,001 à 2 % en poids et de préférence de 0,01 à 1 % en poids et plus avantageusement de 0,02 à 0,3 % en poids. Parmi les copolymères de' la présente invention, on emploie avantageusement ceux dans lesquels au moins deux types de motifs parmi les motifs (A), (B), (C) et (D) présents comportent au moins 12 atomes de carbone et de préférence au moins 16 atomes de carbone dans leur formule et très avantageusement ceux dans lesquels les motifs (A), (B) et (C), ainsi qu'éventuellement (D), comportent au moins 12 atomes de carbone et de préférence au moins 16 atomes de carbone dans leur formule. Ainsi, les motifs (A) préférés répondent à la formule: -(-C H-CH-)-- R2 dans laquelle R2 représente un groupe alkyle linéaire de 10 à 26 atomes de carbone; les motifs (B) préférés dérivent de l'anhydride maléique et des maléimides N-subsitutés de formule: -4- - CH- -- CH- I t I I O=C.C=0 O=C C=O k0 NN R4 dans lesquelles R est un radical organique monovalent dérivant d'une amine primaire ayant de 8 à 24 atomes de carbone et plus particu- lièrement R est un radical linéaire provenant de préférence d'une amine de formule R-NH2 o R est un radical alkyle linéaire de 10 à 24 atomes de carbone ou d'une diamine R - NH - (CH2) - NH2 o n est un nombre entier de 2 à 4, de préférence 3, et R un radical alkyle linéaire de 10 à 24 aotmes de carbone; les motifs (C) préférés répondent à l'une des formules: 2 6 1 3 371 R7 -(-CH - Ct-- COO - CH2 - CH - R9 0 - CO - CH3 ---CH2 - C) (CH2) - C00 - CH2- CH - R t 0 - CO - CH3 dans lesquelles R est l'hydrogène ou un groupe méthyle, x est un nombre entier de 6 à 21 et R un radical alkyle linéaire de 10 à 26 atomes de carbone; et les motifs (D) préférés, lorsque le copolymère en contient, proviennnent d'acrylate et/ou de méthacrylate d'alkyle idont le groupe alkyle est linéaire et comporte de 12 à 22 atomes. X5 Ls roampn-pztin ns _de distillats imoyns fntmmment de Eaznles) selon l'invention comprennent une proportion majeure de distillat moyen de pétrole, tel que défini ci-dessus, et une proportion mineure, suffisante pour en abaisser le point d'écoulement, d'au moins un copolymère tel que défini ci-avant. Les compositions de distillats moyens ainsi définies peuvent également comprendre d'autres additifs tels que des antioxydants, -des agents dispersants, antistatiques, etc... Ces compositions comprennent généralement au moins 95 % et de préférence au moins 98 % en poids de distillat moyen. L'abaissement du point d'écoulement peut aller par exemple jusqu'à OC ou plus. En outre, il est possible d'observer simultanément un abaissement du point de trouble pouvant aller par exemple jusqu'à 2 OC ou plus. Les exemples suivants illustrent l'invention, sans en limiter la portée. 2 6 1 3 3 7 1 Exemple 1 a) On introduit dans un réacteur muni d'un système d'agitation et d'un système de régulation de température 27,6 g (0,15 mole) d'acide undécylénique et 41,4 g (0,15 équivalent molaire) d'époxyoctadécane à 5,8 % d'oxygène. A 40 C sous agitation, l'époxyalcane se dissout. On ajoute alors 0,36 g (2,7. 10-3 mole) de N,N-diméthylbenzylamine dans 4,5 g de xylène. La masse réactionnelle est portée pendant 3 heures à C. L'ouverture du cycle époxyde et la fixation de l'acide sont suivies par mesure de l'indice d'acide. Après 3 heures de réaction, l'indice d'acide est pass de 103 à 7,3 mg de potasse par gramme. On obtient l'ester-alcool (avec un rendement de 93 %) que l'on isole sous forme d'un produit jaune solide. b) Dans le même réacteur, on introduit 36 g de l'ester-alcool obtenu à _15 'létape (a) sait D,D79 al-. et 15 g d'nbydriie anétique, soit 0,147 mole. On porte l'ensemble à 130 C pendant 3 heures. Le spectre infra- rouge montre que la bande caractéristique des alcools -1 secondaires, située à environ 3.350 cm disparait au cours de la réaction. La masse réactionnelle est étendue par 50 ml de xylène, neutralisée à 1 'aide d'une solution aqueuse de bicarbonate de sodium, lavée à l'eau puis séchée sur sulfate de sodium; après évaporation du xylène, on obtient le diester insaturé qui est un produit liquide. c) Dans un réacteur à double enveloppe muni d'un système d'agitation, d'un système de régulation de température et d'une arrivée de gaz inerte, on introduit: 7,4 g (0,076 mole) d'anhydride maléique, 11 g (0,038 mole) d'une coupe d'alpha oléfines composée en poids d'environ 1 % d'oléfines en C18, 49 % d'oléfines en C20, 42 % d'oléfines en C22 et 8 % d'oléfines en C24, 37,5 g (0,076 mole) du diester insaturé obtenu à l'étape (b) et 85 g de xylène. On introduit ensuite en continu pendant 6 heures à l'aide d'une pompe seringue 0,58 g de peroxybenzoate de tertiobutyle dilué par une faible quantité de xylène. On porte à 140 C pendant 7 heures, en agitant, et l'on obtient un copolymère en solution sous forme d'un liquide jaune clair visqueux, contenant environ 37 % en moles de motifs dérivant du diester insaturé, 18 % en moles de motifs dérivant des alpha oléfines et 45 % en moles de motifs dérivant de l'anhydride maléique; sa masse moléculaire en nombre est de 5 300. d) Dans le même réacteur à double enveloppe muni d'un appareil Dean et Stark, on ajoute à la solution obtenue à l'étape (c), 21,3 g (0,076 équivalent molaire) d'une coupe d'amir-s grasses primaires dont les chaines alkyles comportent en moyenne en moles 1 % de C14, 28 % de C16, et 71 %j de C18. Après 4 heures de chauffage à 150 C et récupération de 1,2 ml d'eau, on obtient une solution jaune clair visqueuse qui constitue "la solution mère" de l'additif I à une teneur de 52 X en poids de matire sèche. L'analyse infra-rouge de cette solution montre la disparition de la bande d'absorption correspondant aux liaisons C=O de type anhydride -1 initialement localisée.à environ 1 775 cm; parallèlement on observe l'apparition d'une bande, aux environs de 1 705 - 1 695 cm attribuable aux liaisons C=O de type imide. La masse moléculaire en nombre de l'additif I est de 5 800. Exemples 2 et 3 On prépare de la même manière que dans l'exemple 1 un copolymère à partir des mêmes composés que ceux utilisés dans l'exemple 1 et l'on procède sur diverses parts de ce polymère à la condensation de composés présentant des fonctions amines primaires en suivant le mode opératoire décrit dans l'étape (d) de l'exemple 1 en employant les mêmes proportions molaires que dans l'exemple 1. Exemple 2 La coupe d'amines grasses primaires utilisée est une coupe dont les chaines alkyles comportent en moyenne en moles environ 3 % de C8, 6 % de C10, 56 %, de C12, 18 % de C14, 10 %0 de C16 et 7 % de C18. On obtient ainsi une solution de l'additif Ii. Exemple 3 La coupe d'amines utilisée est une coupe de N-alkyl-diamino-1,3 propane composée d'amines dont les chaines alkyles comprennent en moles en moyenne environ 1% de C14, 5 % de C16, 42 % de C18, 12 % de C20 et 40 % de C22. On obtient ainsi une solution de l'additif III. Exemples 4, 5 et 6 On prépare suivant les conditions expérimentales décrites dans l'exemple 1 étapes (a) et (b) un diester insaturé et l'on procède sur trois parts de ce diester insaturé, à la polymérisation décrite dans l'exemple 1 étape (c) en changeant les alpha oléfines utilisées. On condense ensuite sur ces trois nouveaux copolymères la même coupe d'amines grasses que celle qui a été utilisée dans l'exemple 1 à l'étape (d) en suivant le mode opératoire décrit à l'étape (d) de ' exemple 1. Exemple-4 La coupe d'alpha oléfines utilisée pour préparer le copolymère est composée en moyenne en poids d'environ 1 % d'oléfines en C14, 17 % d'oléfines en C15, 18 % d'oléfines en C16, 17 % d'oléfines en C17, 17 % d'oléfines en C18, 15 % d'oléfines en C19, 12 % d'oléfines en C20 et 3 % d'oléfines en C21. Après condensation de la coupe d'amines décrite dans l'exemple 1 à l'étape (d), on obtient l'additif IV. Exemple 5 La coupe d'alpha oléfines utilisée pour préparer le copolymère est- composée en moyenne en poids d'environ 1 % d'oléfines en C22, 30 % d'oléfines en C24, 39 % d'oléfines en C26, 20 % en C28 et 10 % d'oléfines en C30. La condensation sur le copolymère obtenu, de la coupe d'amines décrite dans l'exemple 1 à l'étape (d) fournit l'additif V. *Exemple 6 L'alpha oléfine utilisée pour préparer le copolymère est le diisobutylène. Après condensation de la coupe d'amines décrite dans l'exemple 1 à l'étape (d), on obtient l'additif VI. Exemples 7 et 8 On prépare suivant les conditions expérimentales décrites dans l'exemple 1 à l'étape (a) deux esters-alcools qui diffèrent de celui qui a été préparé à l'étape (a) de l'exemple 1 par la nature de l'époxyalcane utilisé. On estérifie ces deux esters-alcools par l'anhydride acétique en suivant le mode opératoire décrit dans l'exemple 1 à l'étape (b); on polymérise avec les mêmes monomères et dans les mêmes conditions qu'à l'étape (c) de l'exemple 1 et l'on condense sur ces deux nouveaux copolymères la même coupe d'amines IrUsses.pe Celie qui a été i 1ilè; e dnn I'exemple 1 a 1 'Ltape (d) en suivant le même mode opératoire. Exemple 7 L'époxyalcane utilisé a été obtenu par oxydation d'une coupe d'alpha oléfines composée en moyenne en poids d'environ 1 % d'oléfines en C1B, 49 % d'oléfines en C20, 42 % d'oléfines en C22 et 8 % d'oléfines en C24. Les étapes (a), (b), (c) et (d) sont effectuées comme dans l'exemple 1 dans les mêmes conditions. On obtient ainsi l'additif VII. Exemple 8 L'époxyalcane utilisé est l'époxyhexadécane à 62 % d'oxygène. Après les opérations décrites dans l'exemple 1 aux étapes (a) (b) (c) et (d), on obtient l'additif VIII. Exemple 9 a) On introduit dans un réacteur à double enveloppe muni d'un système d'agitation, d'un réfrigérant et d'une arrivée de gaz inerte: 58 g (0,2 mole) d'une coupe d'alpha oléfines composée en poids d'environ 1 % d'oléfines en C18, 49 % d'oléfines en C20, 42 % dolsfines C-2 et 18, 20' 8 % d'oléfines en C24, 39,,2 g (0,4 mole) d'anhydride maléique, dans 189 g de xylène. La masse réactionnelle est portée à 140 C. On introduit alors en continu pendant 7 heures, à l'aide d'une pompe à seringue, 28,8 g (0,4 mole) d'acide acrylique et 3,05 g de peroxybenzoate de tertiobutyle dilué par une faible quantité de xylène. On maintient encore pendant une heure la température dans le réacteur à 140 C et l'on obtient un copolymère en solution sous forme d'un liquide jaune clair visqueux, contenant 42 % en moles de motifs dérivant de l'acide acrylique, 42 % en moles de motifs dérivant de l'anhydride maléique et 16 % en moles de motifs dérivant des alpha oléfines; sa masse moléculaire en nombre est de 4 500.. b) Dans un réacteur à double enveloppe muni d'un appareil Dean et Stark., mn i.Trtdu1it /59 g d-e l.a snlution du cDpolymère nbtenu à I'étape (a) et -56 g (0,2 -équivalertt olaire) d'une coupe d'amihes grasses primaires dont les chaines alkyles comportent en moyenne en -moles 1 % de C14, 28 % de C16, et 71 % de C18. Après 3 heures de chauffage à 150 C, on récupère 3,5 ml d'eau et une solution jaune clair, visqueuse, à 54 % en poids de matière sèche dans le xylène. L'analyse -ifra-rouge montre la présence de bandes attribuables aux liaisons C=O de type imide. c) Dans un réacteur muni d'un système d'agitation et d'un réfrigérant, on introduit 105 g de la solution obtenue à l'étape (b) (soit 0,1 équivalent molaire) et 27,6 g (soit 0,1 équivalent molaire) d'époxyoctadécane à 5,8 % d'oxygène. On ajoute ensuite 0,65 g de N,N-diméthylbenzylamine, puis on chauffe pendant 4 heures à 160 C. On obtient une solution que l'on dilue par addition de xylène afin de ramener sa concentration en matière sèche à 50 % en poids. La solution diluée obtenue constitue "la solution mère" de l'additif IX. La masse moléculaire en nombre de l'additif IX est de 5 200. Exemple 10 On prépare suivant les conditions expérimentales décrites dans l'exemple 1 à l'étape (a) un ester-alcool qui diffère de celui qui a été préparé dans l'exemple 1 à l'étape (a) par la nature de l'acide insaturé. Il s'agit d'une coupe d'acides insaturés composée de 20 % en moles d'acide en Cll, 64 % en moles d'acide en C13, 2,8 % en moles d'acide en C16 et 6, 4 % en moles d'acide plus légers que Cll ou plus lourds que C16. On polymérise 0,05 mole de cet ester-alcool (soit 24,4 g) avec 0,05 mole d'acrylate d'éthyl 2-hexyle (soit 9,2 g), 0,05 mole de la coupe d'oléfines en C18-C24 décrite dans l'exemple 1 à l'étape (c) (soit 14,5 g) et 0,1 mole d'anhydride maléique (soit 9,8 g), dans les mêmes conditions que dans l'exemple 1 à l'étape (c)-; puis l'on condense sur ce zopolymere la mSme coupe d'amines grasses que celle qui a été u-i.ise an l'exemple 1 aà.l'étape (d) en SUivant le même mode opératoire. On obtient ainsi l'additif X. Exemple 11 (exemple comparatif) On prépare dans les conditions d'estérification habituelles, de l'undécylénate de stéaryle à partir d'a-ide undécène-lO-oique et d'octadécanol et on copolymérise dans les mêmes conditions que dans l'exemple 1 à l'étape (c): 0,1 mole de la coupe d'oléfines en C18-C24 décrite dans l'exemple 1 à l'étape (c) (soit 29 g), 0,2 mole d'anhydride maléique (soit 19,6 g) et 0,2 mole d'undécylénate de stéaryle (soit 87,3 g) en présence de 204 g de xylène. On obtient un copolymère en solution sous forme d'un liquide jaune clair visqueux contenant environ 38 %/ en poids de matière sèche. Puis l'on condense sur ce copolymère la même coupe d'amines grasses que celle qui a été utilisée dans l'exemple 1 de l'étape (d) en suivant le même mode opératoire. On obtient ainsi l'additif XI. Exemple 12 (exemple comparatif) On prépare dans les mêmes conditions que dans l'exemple 1 à l'étape (c), un terpolymère en faisant réagir 70 g d'un mélange d'acrylates 2613 3 7 1 d'alkyle (contenant environ 5 % d'acrylate de stéaryle, 30 % d'acrylate d'eicosyle et 25 % d'acrylate de béhényle) avec 15 g d'anhydride maléique et 15 g de diisobutylène. A la solution obtenue, on ajoute 43 g de la coupe d'amines grasses utilisée dans l'exemple 1 à l'étape (d). La réaction est effectuée en suivant le mode opératoire décrit dans l'exemple 1 à l'étape (d). On obtient ainsi l'additif XII. Les additifs décrits ci-dessus sont obtenus en solution dans le xylène. Leur concentration est généralement ajustée à 50 % de matière sèche; les solutions oboenues constituent des "solutions mères" de ces additifs, dont on teste l'activité en les incorporant à raison de 0,1 % en poids d'additif par rapport au gazole, à deux coupes de gazoles d'origine ARAMCO, désignées par la suite: G et G2. Les 1 2' caractéristiques de ces coupes sont indiquées dans le tableau I ci-après: TABLEAU I | | 'Distillation ASTM l Gazoles i D 86 - 67 % distillé Masse volumique l lPi.C i Pfoc | à350 C à 15 C en kg/l I _________ I ____I____I___ __ _______ G1 | 181 I 382 89 0,846 G2 I 189 I 373 93 0,844 Pour chacune des compositions ainsi formées, deux déterminations ont été effectuées: - le point de trouble suivant la norme ASTM D 2500-66 - le point d'écoulement suivant la norme ASTM D 97-60. Les résultats de ces déterminations sont rassemblés dans le tableau II ciaprès: TABLEAU II | |iPoint de trouble (oC)j Point d'écoulement ( C) | Additifs | i | | G1 G2 G1 G2 sans + 2 - 1 - 6 - 9 0,1 % I - 1 -4 1 - 21 1 - 21 _ " II 0 -3 - 18 - 18 I " -III -1 -3 - 15 - 18 " I 0 - 3 - 18 - -24 i " V 0 -2 - 21 - 21 |" 'VI 0 -3 - 15 - 18 _ |" VIIî - 1 | - 4 - - 12 i - " VIII 0 - 2 - 24 - 27 " IX -2 -5 - 12 - 12 j " X 0 -2 - 18 - 15 " " XI - 1 -4 - 6 - 9 I |" XIII - 1 - 4 - 9 1 - 9 I I__ _ I _ _ _ _ _i_ _ _ _ _i_ __I I _ Les résultats présentés dans ce tableau montrent une bonne efficacité des additifs I à X surtout dans l'abaissement du point d'écoulement, alors que les additifs XI et XII qui ne correspondent pas à l'invention mais sont donnés à titre de comparaison, ne sont efficaces que dans l'abaissement du point de trouble. REVENDICATIONS 1- Copolymère de masse moléculaire moyenne en nombre d'environ 400 à 000 comprenant: a) de 5 à 60 % en moles de motifs (A) dérivant d'alpha oléfines ayant de 2 à 36 atomes de carbone dans leur molécule et répondant à la formule générale: R2 2CH-C - R dans laquelle R représente un atome d'hydrogène ou un groupe alkyle inférieur de 1 à -4 atomes de carbone; et R représente un atome d'hydrogèneou ungroupealkyle de 1 à 30 ' atomesde carbone b) de 10 à 70 % en molesde motifs (B) dérivantde composés dicarboxyliques insaturés et répondant à l'une des formules générales: t J CH}- ou C _CH-) ou $-C CH_2_ ou C-CH 2 O=C 3 3 O=C C=O O=C C=O O=C CH-R 3C CH-R I /I I I \x C G L X - C=OC LC O G / L R5 R6 R5 6 J I E ou - c- C) C-- cC- CH C= CH C=C 2,- 2 /C x -XC--G 'L o/. dans lesquelles R représente un atome d'hydrogène ou un groupe alkyle inférieur de 1 à 4 atomes de carbone; X représente un atome d'oxygène ou un groupe =N-R o R représente un radical organique monovalent dérivant d'un composé renfermant une fonction amine primaire répondant à l'une des formules générales: R Z- Z CH2.- NH -H ou HO - R14 NH2 o R représente un radical aliphatique monovalent de 1 à 30 atomes de carbone; Z est choisi parmi l'atome d'oxygène -O- et les groupes -NR dans lesquels R15 représente un atome d'hydrogène ou un radical aliphatique monovalent de 1 à 30 atomes de carbone; n est un nombre entier de 2 à 4; m est zéro lorsque Z est -NH- ou 14 - Mn umble enti'er de 1 à -4 dans tnus e-s sas; E 4rep:résente un radical aliphatique divalent de 2 à 30 atomes de carbone; G et L o identiques ou différents, représentent chacun un groupe -OH, -OR 4 1 A ou -NHR4, o. R et R sont définis comme précédemment; et R et R identiques ou différents, représentent chacun un atome d'hydrogène ou un groupe alkyle inférieur de 1 à 4 atomes de carbone, au moins l'un d'entre eux représentant un atome d'hydrogène; c) de 10 % à 60 % en moles de motifs (C) dérivant d'esters insaturés de diols-l,2 répondant à la formule générale R7 R -{ CH2C R10 (R8 C- o t C - OR 0.9 7 10 dans laquelle R et R, identiques ou différents, représentent chacun un atome d'hydrogène ou un groupe alkyle inférieur de 1 à 4 atomes de carbone; R 8représente un radical aliphatique divaent atomes de carbone; Rreprésente un radical aliphatique divalent de 1 à 30 atomes de carbone; q est égal à zéro ou à 1; R représente un radical aliphatique monovalent de 2 à 30 atomes de carbone; et R1l représente un atome d'hydrogène, un groupe alkyle inférieur de 1 à 4 atomes de carbone ou un radical acyle inférieur de 1 à 4 atomes de carbone; et d) de O à 60 % en moles de motifs (D) dérivant de composés acryliques répondant à la formule générale: R12 SCH2 C \ COY nsl aquelle R12 représente n atome d'hydrogène nU un riaical alkyle inférieur de 1 à 4 atomes de carbone; Y représente un groupe OH, -NHR ou OR13 dans lesquels R a la définition ci-avant et R13 représente un radical alkyle de i à 30 atomes de carbone; l'un au moins des motifs (A), (B), (C) et/ou (D) dudit copolymère comportant au moins 12 atomes de carbone dans sa formule et au moins 10 '% des motifs dudit copolymère étant des motifs (B) de type imide de formules générales ci-avant dans lesquelles X représente le groupe =N-R. 2- Copolymère selon la revendication 1 caractérisé en ce que les motifs (A) dérivent d'une alpha oléfine linéaire ayant de 2 à 30 atomes de carbone, les motifs (B) dérivent de composés dicarboxyliques insaturés choisis dans le groupe formé par les anhydrides et les imides Nsubstitués dérivés de l'acide maléique, de l'acide méthylmaléique, de l'acide itaconique et de l'acide glutaconique, les motifs (C) dérivent d'esters insaturés de diol-l,2 et répondent à l'une au moins des formules générales: 2 6 1 3 3 7 1 R7 ( CH29C-) R C - O - CH2- OR et o2 0 R7 ( CH-- c R9 -4-CH2-C-t- R 2 8 - 1-oilC R C - O - CH2 CH - OR $t il 2 dans lesquelles R représente un atome d'hydrogène ou un groupe R8 méthyle; R représente un radical aliphatique divalent saturé de 6 à 24 atomes de carbone; R représente un radical aliphatique saturé, monovalent de 6 à 28 atomes de carbone; et Rl représente un atome d'hydrogène ou le groupe acétyle, et les motifs (D) dérivent de composés acryliques et répondent à la formule: R12 CH2-C-- COY dans laquelle Y représente un groupe -OH, -NHR ou -OR13 dans lesquels R13 reprsente un roupe alkyle de 4 24 atomes de carbone;squels R représente un groupe alkyle de 4 à 24 atomes de carbone; R4 représente un groupe alkyle de 4 à 24 atomes de carbone;et R12 représente un atome d'hydrogène ou un groupe méthyle. 3- Copolymère selon la revendication 1 ou 2 caractérisé en ce que les motifs (A) dérivent d'une alpha oléfine linéaire ayant de 12 à 28 atomes de carbone, les motifs (B) dérivent de l'anhydride maléique et de maléimides N-substitués, les motifs (C) dérivent d'esters insaturés de diols-l,2, et répondent à l'une au moins des formules: R7 1 9 (4- CH2-C--- R 2 J C - O - CH - CH - O-C - CH Il 2 112 3 O O et R9 ( CH CH-± R 2 t (CH 2) C - OCH2 - CH - 0 - C-CH3 (2)x-11 2 3 O O dans lesquelles R représente un atome d'hydrogène ou un groupe méthyle; R représente un radical aliphatique saturé linéaire monovalent de 10 à 26 atomes de carbone; et x est un nombre entier de 6 -à 21, et les -=mntf (D) dirdvant de ccmposés acryliques et répondent à la formule: CH j 3 CH2- C COY 4 13 dans laquelle Y représente un groupe -OH, -NHR ou -OR dans lesquels R13 représente un groupe alkyle de 12 à 22 atomes de carbone, et R représente un groupe alkyle de 10 à 24 atomes de carbone. 4- Copolymère selon l'une des revendications 1 à 3 caractérisé en ce que les motifs (B) dérivent de l'anhydride maléique ou de maléimides Nsubstitués dont le substituant provient d'un composé à fonction amine primaire répondant à l'une des formules générales: R-NH2 dans laquelle R représente un radical alkyle linéaire de 10 à 24 atomes de carbone; R NR15--+CH24- NH --H dans laquelle R représente un radical 26 13371 alkyle linéaire de 8 à 24 atomes de carbone; R15 représente un atome d'hydrogène ou un radical alkyle linéaire de 1 à 24 atomes de carbone, R et R15 renfermant ensemble de 9 à 32 atomes de carbone; n est un nombre entier de'2 à 4 et m est un nombre entier de 1 à 4; R - 0 -cH2n -NH]-H dans laquelle R représente un radical alkyle linéaire de 8 à 24 atomes de carbone; n est un nombre entier de 2 à 4; et m est un norre entier de 1 à 4; HO R14 - NH dans laquelle R14 représente un radical alkylène, linéaire ou ramifié, de 8 à 24 atomes de carbone. -- Copolymre selo a 4ne des ievenicatins 1 à -4 caractérisé en ce qu'il comporte de 15 à 55 % en moles de motifs (A), de 10 à 60 % en moles de motifs (B), de 10 à 50 % en moles de motifs (C) et un pourcentage de motifs (D) inférieur ou égal à celui des motifs (C), la somme des pourcentages en moles des motifs (A), (B), (C) et (D) qu'il comporte étant égale à 100 %. 6- Copolymère selon l'une des revendications 1 à 5 caractérisé en ce qu'il ne comporte pas de motifs (D), la somme des pourcentages en moles des motifs (A), (B) et (C) qu'il comporte étant égale à %. À7) Procédé de préparation d'un copolymère selon l'une des revendications 1 à 6 caractérisé en ce qu'il comporte les étapes suivantes: a) on effectue la réaction d'un acide insaturé sur un monoépoxyde terminal de manière à former un ester-alcool dudit acide insaturé; b) on met éventuellement en réaction l'ester-alcool de l'acide insaturé obtenu à l'étape (a) avec un réactif permettant de transformer les groupes hydroxyles au moins en partie en groupes alcoxy ou en groupes acyles; c) on effectue la copolymérisation, par voie radicalaire, d'un mélange comprenant au moins une alpha oléfine, au moins un anhydride d'acide dicarboxylique, au moins un composé tel qu'obtenu à l'étape (a) ou à l'étape (b) ci-dessus et éventuellement au moins un ester acrylique; et d) on effectue la condensation d'au moins un composé à fonction amine primaire sur le copolymère obtenu à l'étape (c) dans des conditions permettant de transformer au moins en partie les groupes anhydrides du copolymère obtenu à l'étape (c) en groupes imides N-srbstitués 8) Procédé de préparation d'un copolymère selon l'une des revendications i à 6 caractérisé en ce qu'il comporte les étapes suivantes: a) on effectue la copolymérisation, par voie radicalaire, d'un mélange d'au moins une alpha oléfine, d'au -moins un anhydride d'acide dicarboxylique, d'acide acrylique et éventuellement d'au moins un ester acrylique; b) on met en réaction le copolymère obtenu à l'étape (a) avec un composé à fonction amine primaire dans des conditions permettant de transformer au moins en partie les groupes anhydrides du copolymère obtenu à l'étape (a) en groupes imides N-substitués; c) on met en réaction le produit obtenu à l'étape (b) avec au moins un monoépoxyde terminal de manière à transformer au moins en majeure partie les motifs provenant de l'acide acrylique contenu dans le produit obtenu à l'étape (b) en mctifs de structure ester-alcool; et 2613 3 7 1 d) on met éventuellemeht en réaction le produit obtenu à l'étape (c) avec un réactif permettant de transformer au moins en partie les groupes hydroxyles en groupes alcoxy ou en groupes acyles. 9- Composition de distillat moyen caractérisé en ce qu'elle comprend une proportion majeure de distillat moyen ayant un intervalle de distillation entre 150 et 450 C et une proportion mineure, suffisante pour en abaisser le point d'écoulement, d'au moins un copolymère selon l'une des revendications 1 à 6 ou obtenu selon le procédé de la revendication 7 ou 8. - Composition de distillat moyen selon la revendication 9 caractérisé en ce que ledit distillat moyen consiste en une coupe -de zazole ayant iMn istlv2lle de distillation allant d'une température initiale d'environ 160 à 190 C à une -température finale d'environ 360 à 430 C. 11- Composition de distillat moyen selon la revendication 9 ou 10 caractérisé en ce que la proportion dudit copolymère est de 0,001 à 2 % en-poids. 12- Composition de distillat moyen selon la revendication ll caractérisé en ce que la proportion dudit copolymère est de 0,01 à 1 % en poids.